(57)【要約】  本発明は熱伝導性樹脂組成物に関する。本発明の熱伝導性樹脂組成物は、樹脂成分（Ａ）と、熱伝導性フィラー（Ｂ）と、可塑剤（Ｃ）とを含む熱伝導性樹脂組成物であって、樹脂成分（Ａ）は、反応性官能基を２つ以上有し、式［１］で表される（メタ）アクリル系構造を有する（メタ）アクリル重合体（ａ１）を含み、可塑剤（Ｃ）は芳香族カルボン酸エステルを含む熱伝導性樹脂組成物を提供する。【特許請求の範囲】
【請求項１】
樹脂成分（Ａ）と、熱伝導性フィラー（Ｂ）と、可塑剤（Ｃ）と、を含み、
前記樹脂成分（Ａ）は、重合性官能基を２個以上有し、下記式［１］：
【化１】
2020008567.tif 000006
（式［１］中、ｍは２以上の整数を表し、Ｒ１は水素原子またはメチル基を表し、Ｒ２はアルキル基を表す。）
で表される（メタ）アクリル系構造を有する（メタ）アクリル重合体（ａ１）を含み、
前記可塑剤（Ｃ）は芳香族カルボン酸エステルを含む、熱伝導性樹脂組成物。
【請求項２】
前記（メタ）アクリル重合体（ａ１）の数平均分子量Ｍｎが５，０００以上であり、分子量分布Ｍｗ／Ｍｎが１．０から２．０である、請求項１に記載の熱伝導性樹脂組成物。
【請求項３】
前記（メタ）アクリル重合体（ａ１）は重合性官能基を主鎖の両末端に有する、請求項１または請求項２に記載の熱伝導性樹脂組成物。
【請求項４】
重合性官能基を１個有し、前記式［１］で表される（メタ）アクリル系構造を有する（メタ）アクリル重合体（ａ２）をさらに含む、請求項１から請求項３のいずれかに記載の熱伝導性組成物。
【請求項５】
前記（メタ）アクリル重合体（ａ２）の数平均分子量Ｍｎが５，０００以上であり、分子量分布Ｍｗ／Ｍｎが１．０から２．０である、請求項４に記載の熱伝導性樹脂組成物。
【請求項６】
前記（メタ）アクリル重合体（ａ２）の含有量は、前記樹脂成分（Ａ）全量に対して９０質量％未満である、請求項４または請求項５に記載の熱伝導性樹脂組成物。
【請求項７】
前記重合性官能基が炭素−炭素二重結合である、請求項１から請求項６のいずれか１項に記載の熱伝導性樹脂組成物。
【請求項８】
前記熱伝導性フィラー（Ｂ）は、金属水酸化物フィラー、金属酸化物フィラー、金属窒化物フィラーおよびケイ素化合物フィラーからなる群より選択される１種以上のフィラーを含む、請求項１から請求項７のいずれか１項に記載の熱伝導性樹脂組成物。
【請求項９】
前記熱伝導性フィラー（Ｂ）は、チタネートカップリング剤で表面処理された金属水酸化物フィラーである、請求項１から請求項８のいずれか１項に記載の熱伝導性樹脂組成物。
【請求項１０】
前記熱伝導性フィラー（Ｂ）の含有量は、前記樹脂成分（Ａ）１００質量部に対して２３０質量部から６５０質量部である、請求項１から請求項９のいずれか１項に記載の熱伝導性樹脂組成物。
【請求項１１】
前記芳香族カルボン酸エステルの沸点は３９０℃以上である、請求項１から請求項１０のいずれか１項に記載の熱伝導性樹脂組成物。
【請求項１２】
酸化防止剤をさらに含む、請求項１から請求項１１のいずれか１項に記載の熱伝導性樹脂組成物。
【請求項１３】
酸化防止剤の含有量は、樹脂成分（Ａ）１００質量部に対して０．０５質量部から５質量部である、請求項１２に記載の熱伝導性樹脂組成物。
【請求項１４】
請求項１から請求項１３のいずれか１項に記載の熱伝導性樹脂組成物の硬化物を含む、厚み０．１ｍｍ以上の熱伝導性シート。
【請求項１５】
請求項１から請求項１３のいずれか１項に記載の熱伝導性樹脂組成物をシート状に成形してシート状成形物を得る工程と、前記シート状成形物を硬化させる工程とを含む、熱伝導性シートの製造方法。
【発明の詳細な説明】
【技術分野】
【０００１】
本発明は、熱伝導性樹脂組成物、熱伝導性シートおよびその製造方法に関する。
【背景技術】
【０００２】
電子・電気製品やそれに含まれる部品は、使用時に発生する熱によって特性が劣化したり、破損が生じたりするおそれがある。このような問題を抑制するために、発熱する部分とヒートシンカー等の冷却部材との間に放熱部材を介在させて、発熱する部分の放熱を促進させることが知られている（例えば特許文献１）。
【先行技術文献】
【特許文献】
【０００３】
【特許文献１】特開２００９−１７９７４３号公報
【発明の概要】
【発明が解決しようとする課題】
【０００４】
上記放熱部材としては、発熱する部分から冷却部材への熱移動を促進させる熱伝導性シートが挙げられる。熱伝導性シートとしては、樹脂やゴムで構成されるシートに電気絶縁性および熱伝導性を有するフィラーを分散させたものが知られている。熱伝導性シートには電気絶縁性が求められるとともに、熱抵抗（接触抵抗）を低減させるために接触部材（発熱部品や冷却部材）に対する高い密着性が求められる。密着性を高めるためには、熱伝導性シートに柔軟性を持たせること、すなわち、熱伝導性シートの硬度を小さくすることが有効である。【０００５】
熱伝導性シートの硬度を小さくするための手段として、上記ゴムとしてシリコーンゴムを用いたり、熱伝導性シートに多量の可塑剤を含有させることが知られている。しかし、シリコーンゴムを使用する場合には、低分子シロキサンガスの発生により電気接点障害を起こすという問題があった。可塑剤を使用する場合には、ブリードアウト（熱伝導性シートからの可塑剤の滲み出し）が生じるという問題があった。【０００６】
また、特許文献１では、可塑剤として縮合型芳香族燐酸エステルを用いているが、縮合型芳香族燐酸エステルは、耐湿性が低く、また、加水分解した燐酸が周辺金属を腐食させる問題があった。【０００７】
本発明は、耐熱性、耐湿性、耐金属腐食性に優れ、熱伝導性シート材料として好適に用い得る新たな熱伝導性樹脂組成物、該熱伝導性樹脂組成物から形成される熱伝導性シートの提供を目的とする。
【課題を解決するための手段】
【０００８】
本発明に係る熱伝導性樹脂組成物は、樹脂成分（Ａ）と、熱伝導性フィラー（Ｂ）と、可塑剤（Ｃ）とを含み、樹脂成分（Ａ）は、重合性官能基を２つ以上有し、式［１］：
【化１】
2020008567.tif 000002
（式［１］中、ｍは２以上の整数を表し、Ｒ１は水素原子またはメチル基を表し、Ｒ２はアルキル基を表す。）
で表される（メタ）アクリル系構造を有する（メタ）アクリル重合体（ａ１）を含み、可塑剤（Ｃ）は芳香族カルボン酸エステルを含む熱伝導性樹脂組成物である。【０００９】
本発明は、上記熱伝導性樹脂組成物の硬化物、該硬化物を含む熱伝導性シート、および熱伝導性シートの製造方法をさらに提供する。【００１０】
本発明に係る熱伝導性シートの製造方法は、上記熱伝導性樹脂組成物をシート状に成形してシート状成形物を得る工程と、該シート状成形物を硬化させる工程と、を含む。
【発明の効果】
【００１１】
本発明によれば、耐熱性、耐湿性、耐金属腐食性に優れ、熱伝導性シート材料として好適に用い得る新たな硬化性樹脂組成物およびその硬化物、該硬化性樹脂組成物から形成される熱伝導性シートを提供することができる。
【発明を実施するための形態】
【００１２】
実施の形態１．熱伝導性樹脂組成物
熱伝導性樹脂組成物は、樹脂成分（Ａ）と、熱伝導性フィラー（Ｂ）と、可塑剤（Ｃ）とを含む。以下、各成分について詳細に説明する。なお、本明細書において各成分として例示する化合物は、特に断りのない限り、単独で、または複数種を組み合わせて使用することができる。
【００１３】
〔１〕樹脂成分（Ａ）
樹脂成分（Ａ）は（メタ）アクリル重合体（ａ１）を少なくとも含む。樹脂成分（Ａ）は、（メタ）アクリル重合体（ａ１）に加えて、後述する（メタ）アクリル重合体（ａ２）をさらに含むことができる。本明細書において熱伝導性樹脂組成物に含まれる各成分の含有量の基準として樹脂成分（Ａ）１００質量部というとき、熱伝導性樹脂組成物が（メタ）アクリル重合体（ａ１）のみを含む場合には、（メタ）アクリル重合体（ａ１）の全質量を基準とすることを意味し、または熱伝導性樹脂組成物が後述する（メタ）アクリル重合体（ａ２）をも含むときは、（メタ）アクリル重合体（ａ１）と（メタ）アクリル重合体（ａ２）との合計質量を基準とすることを意味する。
【００１４】
（メタ）アクリル重合体（ａ１）は、１分子中に重合性官能基を２個以上有し、式［１］：
【化２】
2020008567.tif 000003
（式［１］中、ｍは２以上の整数を表し、Ｒ１は水素原子またはメチル基を表し、Ｒ２はアルキル基を表す。）
で表される（メタ）アクリル系構造を有する化合物である。樹脂成分（Ａ）は、（メタ）アクリル重合体（ａ１）を１種または２種以上含んでもよい。本明細書では、（メタ）アクリルとは、メタクリルおよびアクリルから選択される少なくとも１種を意味する。
【００１５】
上記式［１］中のｍは、（メタ）アクリル重合体（ａ１）の分子量に応じた値となり、通常２以上である。ｍは、例えば２０以上であり、好ましくは２０から５００であり、より好ましくは３０から４００であり、さらに好ましくは４０から３００、さらに好ましくは５０から２００である。
【００１６】
上記式［１］において、Ｒ２で表されるアルキル基としては、炭素原子数１から１２のアルキル基を挙げることができる。アルキル基の炭素原子数は、好ましくは１から６である。硬化物の柔軟性を高める観点から、該アルキル基は、直鎖状、分岐鎖状等の鎖状構造を有することが好ましく、脂環式環等の環式構造を含まないことがより好ましい。該アルキル基としては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、２−エチルヘキシル基等が挙げられる。
【００１７】
（メタ）アクリル重合体（ａ１）は、２個以上の重合性官能基を有する。（メタ）アクリル重合体（ａ１）は、それが有する重合性官能基同士が反応して硬化物を形成したり、後述する（メタ）アクリル重合体（ａ２）の重合性官能基と反応して架橋構造を有する硬化物を形成することができる。熱伝導性樹脂組成物が（メタ）アクリル重合体（ａ２）の重合性官能基と反応して架橋構造を形成する場合、（メタ）アクリル重合体（ａ１）は架橋材として働くことができる。
【００１８】
架橋反応によって得られる（メタ）アクリル重合体を骨格に有する硬化物および後述する熱伝導性シート（以下、これらをまとめて硬化物ともいう。）は、電気絶縁性、耐熱性、耐湿性に良好なものとなり得る。
【００１９】
（メタ）アクリル重合体（ａ１）の重合性官能基は（メタ）アクリロイル基等の炭素−炭素二重結合であることが好ましく、重合性官能基数は、柔軟な硬化物を形成する観点から、１分子あたり、好ましくは２個以上、より好ましくは２個である。重合性官能基数が多すぎると、架橋密度が高くなり過ぎて柔軟な硬化物を形成することが困難になる傾向がある。重合性官能基数が２未満であると、架橋反応が十分に進行せず、十分に硬化した硬化物が得られない傾向にある。（メタ）アクリル重合体（ａ１）は、例えば主鎖の両末端に１個以上の重合性官能基を有するものであってもよいし、主鎖の片末端に２個以上の重合性官能基を有するものであってもよく、好ましくは主鎖の両末端に１個以上の重合性官能基を有するものである。
【００２０】
（メタ）アクリル重合体（ａ１）の数平均分子量Ｍｎは、例えば５，０００以上であってよく、好ましくは５，０００から４０，０００である。具体的には、カネカＸＭＡＰ（株式会社カネカ製、商品名）が挙げられる。
【００２１】
数平均分子量Ｍｎが５，０００以上であれば、より高分子構造となり、架橋点距離も大きくなることから、低硬度化および耐熱性が向上する。
【００２２】
数平均分子量Ｍｎが５，０００未満であると、十分な耐熱性を得ることができないことがあり、数平均分子量が４０，０００より大きいと、架橋反応が十分に進行せず、十分に硬化した硬化物が得られないことがある。
【００２３】
上述のように、熱伝導性シートが柔軟である（硬度が低い）ことは、熱伝導性シートを発熱部品や冷却部材等の部材に貼付する際の空気の噛み込みを抑制して密着性を高め、熱抵抗（接触抵抗）の低減に寄与する。これにより、熱伝導性を高めることができる。
【００２４】
（メタ）アクリル重合体（ａ１）の分子量分布Ｍｗ／Ｍｎ（重量平均分子量Ｍｗ÷数平均分子量Ｍｎ）は、１．０から２．０が好ましい。このような分子量分布の狭い重合体を用いることで、低分子成分が減り、より耐熱性の高い硬化物を得ることができる。
【００２５】
（メタ）アクリル重合体（ａ１）の数平均分子量Ｍｎ、重量平均分子量Ｍｗは、ゲルパーミエーションクロマトグラフィ（ＧＰＣ）による標準ポリスチレン換算値として求めることができる。
【００２６】
さらに、樹脂成分（Ａ）は、１分子中に重合性官能基を１個有し、式［１］：
【化３】
2020008567.tif 000004
（式［１］中、ｍ、Ｒ１およびＲ２は上述のものと同じである。）
で表される（メタ）アクリル系構造を有する（メタ）アクリル重合体（ａ２）を含むことができる。式［１］中、ｍ、Ｒ１およびＲ２の好ましい例は、（メタ）アクリル重合体（ａ１）の説明において述べたものと同じである。樹脂成分（Ａ）が（メタ）アクリル重合体（ａ２）を含む場合、架橋密度が適度なものとなり、柔軟な硬化物が形成され易くなる傾向がある。（メタ）アクリル重合体（ａ２）は、熱伝導性樹脂組成物において主材として働くことができる。樹脂成分（Ａ）は、（メタ）アクリル重合体（ａ２）を１種または２種以上含んでもよい。
【００２７】
（メタ）アクリル重合体（ａ２）は、それが有する重合性官能基が上述の（メタ）アクリル重合体（ａ１）の重合性官能基と反応して、架橋構造を有する硬化物を形成することができる。架橋反応によって得られる（メタ）アクリル重合体を骨格に有する硬化物は、電気絶縁性、耐熱性、耐湿性に良好なものとなり得る。
【００２８】
（メタ）アクリル重合体（ａ２）の重合性官能基は（メタ）アクリロイル基等の炭素−炭素二重結合を有する基であることが好ましい。（メタ）アクリル重合体（ａ２）の重合性官能基数は、柔軟な硬化物を形成する観点から、１分子あたり、１個であること。
【００２９】
（メタ）アクリル重合体（ａ２）としては、（メタ）アクリル重合体（ａ２）の数平均分子量Ｍｎは、例えば５，０００以上であってよく、好ましくは５，０００から４０，０００である。具体的には、カネカＸＭＡＰ（株式会社カネカ製、商品名）が挙げられる。
【００３０】
数平均分子量Ｍｎが５，０００未満であると、十分な耐熱性を得ることができず、数平均分子量が４０，０００より大きいと、架橋反応が十分に進行せず、十分に硬化した硬化物が得られないことがある。上述のように、熱伝導性シートが柔軟である（硬度が低い）ことは、熱伝導性シートを発熱部品や冷却部材等の部材に貼付する際の空気の噛み込みを抑制して密着性を高め、熱抵抗（接触抵抗）の低減に寄与する。これにより、熱伝導性を高めることができる。
【００３１】
（メタ）アクリル重合体（ａ２）の分子量分布Ｍｗ／Ｍｎ（重量平均分子量Ｍｗ÷数平均分子量Ｍｎ）は、１．０〜２．０が好ましい。このような分子量分布の狭い重合体を用いることで、低分子成分が減り、より耐熱性の高い硬化物を得ることができる。
【００３２】
（メタ）アクリル重合体（ａ２）の数平均分子量Ｍｎ、重量平均分子量Ｍｗは、ゲルパーミエーションクロマトグラフィ（ＧＰＣ）による標準ポリスチレン換算値として求めることができる。
【００３３】
樹脂成分（Ａ）中の（メタ）アクリル重合体（ａ１）の含有量は、樹脂成分（Ａ）全量に対して例えば２０質量％以上であってよく、好ましくは２０質量％から１００質量％である。樹脂成分（Ａ）が（メタ）アクリル重合体（ａ２）を含む場合、（メタ）アクリル重合体（ａ２）の含有量は、樹脂成分（Ａ）全量に対し例えば９０質量％未満となるように調整することができ、好ましくは８０質量％以下となるように調整される。樹脂成分（Ａ）が（メタ）アクリル重合体（ａ１）および（メタ）アクリル重合体（ａ２）を含む場合、熱伝導性フィラー（Ｂ）を多く含有させても、柔軟性に優れた硬化物を形成することが可能となる。（メタ）アクリル重合体（ａ２）の含有量が９０質量％以上であると、柔軟性に優れた硬化物を形成することが困難となる傾向にある。
【００３４】
〔２〕熱伝導性フィラー（Ｂ）
熱伝導性樹脂組成物は、熱伝導性フィラー（Ｂ）を含む。これにより、熱伝導性樹脂組成物の硬化物に熱伝導性（放熱性能）を付与することができる。熱伝導性フィラー（Ｂ）は、電気絶縁性であることが好ましく、また、高い熱伝導性を有することが好ましい。
【００３５】
熱伝導性樹脂組成物における熱伝導性フィラー（Ｂ）の含有量は、樹脂成分（Ａ）１００質量部に対して、例えば１００質量部から１，０００質量部であり、好ましくは２３０質量部から６５０質量部であり、より好ましくは２３０質量部から４５０質量部である。熱伝導性フィラー（Ｂ）の含有量が１００質量部より小さいと、十分な熱伝導性（放熱性能）を有する硬化物および熱伝導性シートが得られない傾向にある。熱伝導性フィラー（Ｂ）の含有量が１，０００質量部より大きいと、熱伝導性フィラー（Ｂ）が十分均一に分散しないか、または均一に分散できる場合であっても硬化物の柔軟性が損なわれる傾向にある。
【００３６】
熱伝導性および電気絶縁性の観点から、熱伝導性フィラー（Ｂ）は、金属水酸化物フィラー、金属酸化物フィラー、金属窒化物フィラー、金属炭酸塩フィラーおよびケイ素化合物フィラーからなる群より選択される１種または２種以上のフィラーを含むことが好ましく、金属水酸化物フィラー、金属酸化物フィラー、金属窒化物フィラーおよびケイ素化合物フィラーからなる群より選択される１種または２種以上のフィラーを含むことがより好ましい。
【００３７】
金属水酸化物フィラーを構成する金属水酸化物としては、水酸化アルミニウム、水酸化マグネシウム等が挙げられる。金属酸化物フィラーを構成する金属酸化物としては、アルミナ、水和アルミナ、酸化マグネシウム、酸化亜鉛、酸化ベリリウム、酸化チタン等が挙げられる。金属窒化物フィラーを構成する金属窒化物としては、窒化ホウ素、窒化アルミニウム等が挙げられる。金属炭酸塩フィラーを構成する金属炭酸塩としては、炭酸マグネシウム等が挙げられる。ケイ素化合物フィラーを構成するケイ素化合物としては、炭化ケイ素、窒化ケイ素、酸化ケイ素、シリカ等が挙げられる。
【００３８】
熱伝導性フィラー（Ｂ）は、表面処理されたフィラーを含んでいてもよい。これにより、硬化物における熱伝導性フィラー（Ｂ）の分散性を高めることができ、よって、硬化物および熱伝導性シートにおける引張強度や引裂き強度等の機械的物性および熱伝導率等の電気的物性を高め得る。また、表面処理されたフィラーを用いると、フィラーの高充填化が可能となり、これにより硬化物および熱伝導性シートの熱伝導率等を高め得る。表面処理としては、チタネートカップリング剤；シランカップリング剤；界面活性剤；オレイン酸、ステアリン酸等の有機酸等による処理（修飾処理）が挙げられるが、分散液の流動性（低粘度化）が向上する点から、チタネートカップリング剤が好ましい。中でも、熱伝導性フィラー（Ｂ）は、チタネートカップリング剤で表面処理された金属水酸化物フィラーであることが好ましい。
【００３９】
熱伝導性フィラー（Ｂ）の粒径は、例えば０．１μｍから５００μｍであってよい。
【００４０】
〔３〕可塑剤（Ｃ）
熱伝導性シートの柔軟にするために、可塑剤（Ｃ）を添加する。耐熱性、耐湿性、周辺金属への耐腐食性から可塑剤（Ｃ）は、芳香族カルボン酸エステルを含有し、好ましくは可塑剤（Ｃ）は、芳香族カルボン酸エステルのみを含有する。芳香族カルボン酸エステルである可塑剤（Ｃ）は、それ自身が耐熱性、耐湿性を有しており、前記（メタ）アクリル重合体（ａ１）および（メタ）アクリル重合体（ａ２）との相溶性がよく、高熱雰囲気下や高温高湿雰囲気下に曝露されても可塑剤の漏れが少ない。可塑剤と可塑剤を添加する樹脂との相溶性が悪いと、高熱雰囲気下や高温高湿雰囲気下に曝露された場合、可塑剤が分離しやすくなり、熱伝導性シートの物性が低下する。また、可塑剤の漏れが発生した場合、加水分解した芳香族カルボン酸は、非常に弱い酸であるため、周辺金属の腐食を引き起こさない。
【００４１】
可塑剤（Ｃ）としては、芳香族カルボン酸エステルであれば特に限定されないが、フタル酸系可塑剤（例えばフタル酸ジイソニル、フタル酸ビス（２−エチルヘキシル）、フタル酸オクチル、フタル酸ビス（２−エチルヘキシル））、トリメリット酸系可塑剤（例えばトリメリット酸トリス（２−エチルヘキシル））等が好ましい。熱伝導性樹脂組成物は、腐食性の観点から、縮合型芳香族燐酸エステル等の燐酸系可塑剤を全く、またはほとんど含まないことが好ましい。熱伝導性樹脂組成物が燐酸系可塑剤を含む場合、熱伝導性樹脂組成物中の燐酸系可塑剤の含有量は、本発明の目的が達成されるのを阻害しない範囲内の量であり、例えば熱伝導性樹脂組成物全量に対して０．１質量％以下、好ましくは０．０１質量％以下、より好ましくは０．００１質量％以下である。
【００４２】
可塑剤（Ｃ）の沸点が高いほど、高熱雰囲気下や高温高湿雰囲気下に曝露された場合、可塑剤（Ｃ）の揮発が抑制され、熱伝導シートの物性が良好に保持される。可塑剤（Ｃ）の沸点は、沸点が３９０℃以上が好ましい。沸点が３９０℃未満の可塑剤を使用した場合、高熱雰囲気下や高温高湿雰囲気下に曝露されたとき、可塑剤（Ｃ）の揮発が懸念される。
【００４３】
芳香族カルボン酸エステルである可塑剤（Ｃ）は、樹脂成分（Ａ）１００質量部に対して、５から１００質量部であることが好ましい。５質量部未満であれば、柔軟な熱伝導シートが得られ傾向があり、１００質量部よりも多ければ、硬化せず、熱伝導シートが得られない傾向がある。
【００４４】
〔４〕その他の成分
熱伝導性樹脂組成物は、樹脂成分（Ａ）、熱伝導性フィラー（Ｂ）および可塑剤（Ｃ）以外のその他の成分を１種または２種以上含むことができる。その他の成分としては、反応開始剤、酸化防止剤、難燃剤、難燃助剤、着色剤、紫外線吸収剤、熱安定剤、結晶促進剤、分散剤、表面調整剤、消泡剤、密着性付与剤、溶剤（例えば有機溶剤）等が挙げられる。
【００４５】
熱伝導性樹脂組成物が酸化防止剤を含む場合、酸化防止剤は、樹脂成分（Ａ）１００質量部に対して、０．０５質量部から５質量部含むことが好ましい。０．０５質量部未満であれば、硬化が十分に進まない傾向にあり、５質量部よりも大きい場合は、酸化防止の効果が変わらず、過剰添加によるブルーム等が発生することが考えられる。
【００４６】
〔５〕熱伝導性樹脂組成物の調製
熱伝導性樹脂組成物は、樹脂成分（Ａ）、熱伝導性フィラー（Ｂ）、可塑剤（Ｃ）および必要に応じて使用されるその他の成分を混合することによって調製することができる。混合方法は特に制限されず、ロール、ニーダー、バンバリーミキサー、プラネタリーミキサー等の混練機、真空脱泡撹拌機等が用いることができる。混合時に気泡が混入すると、硬化物および熱伝導性シートにおける引張強度や引裂き強度等の機械的物性および熱伝導率等の電気的物性に悪影響を与えるおそれがある。したがって、気泡の混入を抑制可能な混合装置、例えば、真空脱泡撹拌機またはプラネタリーミキサーが好ましく用いられる。中でも、自転公転式真空脱泡ミキサーを用いるか、またはプラネタリーミキサーを真空条件下で使用することがより好ましい。
【００４７】
実施の形態２．硬化物
本実施の形態に係る硬化物は、実施の形態１に係る熱伝導性樹脂組成物を硬化してなるものである。実施の形態１に係る熱伝導性樹脂組成物の硬化は、反応開始剤を用い、熱重合、紫外線照射による重合等、種々の方法で行い、特に限定されるものではない。反応開始剤としては、熱重合開始剤の有機過酸化物やアゾ重合開始剤等を用いることができる。光開始剤としては、アルキルフェノン系光重合開始剤、２−アシルフォスフィンオキサイド系光重合開始剤、分子内水素引き抜き型光重合開始剤、オキシムエステル系光重合剤、カチオン系光重合開始剤等を用いることができる。
【００４８】
本実施の形態に係る硬化物は、（メタ）アクリル重合体、芳香族カルボン酸エステルである可塑剤からなる部位からなるので、電気絶縁性、耐熱性、耐湿性に優れたものとなり得る。また、周辺金属への耐腐食性も兼ね備える。
【００４９】
本実施の形態に係る硬化物の形状は特に制限されず、後述する熱伝導性シートのようにシート状（またフィルム状）であってもよいし、それ以外の形状であってもよいし、あるいは不定形であってもよい。
【００５０】
実施の形態３．熱伝導性シート
本実施の形態に係る熱伝導性シートは、実施の形態１に係る熱伝導性樹脂組成物の硬化物を含み、典型的には該硬化物からなる。後述するように、熱伝導性シートは、シート状に形成された熱伝導性樹脂組成物を、反応開始剤を用い、熱重合、紫外線照射による重合等、種々の方法で硬化させることによって得ることができる。
【００５１】
Ａｓｋｅｒ  Ｃ硬度が低い（柔軟性に優れた）熱伝導性シートであると、部材（発熱部品や冷却部材）に貼付する際の空気の噛み込みを抑制して密着性を高めることができる。これにより、上記部材と熱伝導性シートとの界面における接触抵抗が低減されるので、製品全体としての総熱抵抗が低減され、優れた放熱性を実現することが可能になる。
【００５２】
また、熱伝導性シートが貼付される部材の表面が凹凸を有していると、熱伝導性シートを貼付する際、空気の噛み込みが生じやすいが、本実施の形態に係る熱伝導性シートによれば、高い柔軟性を示すことができるので、上記凹凸に追従することができ、放熱性を低下させる要因となる空気を介在させることなく上記部材に熱伝導性シートを密着させることが可能になる。
【００５３】
本実施の形態に係る熱伝導性シートは、熱伝導率が１．０Ｗ／（ｍ・Ｋ）以上であることが好ましく、１．２Ｗ／（ｍ・Ｋ）以上であることがより好ましく、１．３Ｗ／（ｍ・Ｋ）以上であることがさらに好ましく、１．５Ｗ／（ｍ・Ｋ）以上であることが特に好ましい。熱伝導性シートの柔軟性を高めて貼付される部材との総熱抵抗を低減させるだけでなく、熱伝導性シートそれ自体の特性である熱伝導性能を優れたものとすることによって製品全体において、より良好な放熱性を実現することができる。熱伝導率が１．０Ｗ／（ｍ・Ｋ）よりも小さい場合であっても、本実施の形態に係る熱伝導性シートによれば、その柔軟性を利用して総熱抵抗を下げ、製品に必要な放熱性を確保することも可能であるが、より優れた製品の放熱性を得るためには、熱伝導性シートの熱伝導率は、１．０Ｗ／（ｍ・Ｋ）以上であることが好ましい。
【００５４】
本実施の形態に係る熱伝導性シートによれば、熱伝導率を高めるために熱伝導性フィラー（Ｂ）を比較的多く含有させても、十分な柔軟性を示すことが可能である。
【００５５】
熱伝導性シートの厚みは特に制限されないが、好ましくは０．１ｍｍから５ｍｍであり、より好ましくは０．３ｍｍから３ｍｍである。熱伝導性シートの厚みが０．１ｍｍ未満であると、熱伝導性シートの取扱性が低下し得る。熱伝導性シートの厚みが５ｍｍを超えると、熱抵抗が大きくなって放熱性が低下し得る。
【００５６】
実施の形態４．熱伝導性シートの製造方法
本実施の形態に係る熱伝導性シートの製造方法は、実施の形態３に係る熱伝導性シートを製造するための方法として好適に用いることができ、下記の工程を含む。
実施の形態１に係る熱伝導性樹脂組成物をシート状に成形してシート状成形物を得る工程、およびシート状成形物を加熱により硬化させる工程。
【００５７】
上記硬化させる工程の後、必要に応じて、シートの打ち抜きを行う等、熱伝導性シートの形状やサイズを調整する工程を設けてもよい。
【００５８】
シート状成形物を得る工程において、熱伝導性樹脂組成物をシート状に成形する方法は特に制限されず、プレス機、ロール、バーコーター等を用いて行うことができる。中でも、生産効率性の面からロール成形が好ましい。
【００５９】
シート状成形物を加熱により硬化させる方法としては、シート状成形物を反応開始剤を用い、熱重合、紫外線照射による重合等、種々の方法が挙げられる。
【００６０】
熱重合によって硬化させる際の加熱温度は、例えば８０から１８０℃であり、好ましくは１２０から１８０℃である。加熱時間は、例えば０．０５から７２時間であり、好ましくは０．１から１０時間である。硬化させる工程の後、必要に応じて、熱伝導性シートを養生させる工程を設けてもよい。養生温度は例えば６０から１８０℃であり、養生時間は例えば０．５から７２時間である。硬化させる工程および養生させる工程は、大気雰囲気、窒素雰囲気、アルゴン雰囲気、真空下のいずれの雰囲気下で行ってもよい。
【００６１】
紫外線照射によって重合させる際の電磁波の照射強度は、０．１ｍＷ／ｃｍ２から３０００ｍＷ／ｃｍ２の範囲が好ましく、照射時間は、１分から３０分である。
【実施例】
【００６２】
以下、実施例および比較例を挙げて本発明をより詳細に説明するが、本発明はこれらに限定されるものではない。【００６３】
＜実施例１から５、比較例１から４＞
（１）熱伝導性樹脂組成物の作製
表１の配合の通り、各材料を秤量、混合し、自公転式真空撹拌ミキサー（株式会社ＥＭＥ社製の「Ｖ−ｍｉｎｉ３００」）を用いて混練を行って、熱伝導性樹脂組成物を得た。なお、実施例及び比較例で使用した材料は、下記の通りである。【００６４】
（Ａ）樹脂成分
〔成分（ａ１）〕
ＲＣ１００Ｃ（株式会社カネカ製、商品名）：式［１］で表される化合物のＲ１が水素原子、Ｒ２がアルキル基、数平均分子量Ｍｎが１８，０００であり、分子量分布Ｍｗ／Ｍｎが、１．０から１．５であり、両末端がアクリロイル基である重合体である。
Ａ−ＨＤ−Ｎ（新中村化学工業株式会社製、商品名）：１，９−ノナンジオールジアクリレートであり、数平均分子量Ｍｎが２２６の単量体である。
Ａ−ＤＯＤ−Ｎ（新中村化学工業株式会社製、商品名）：１，１０−デカンジオールジアクリレートであり、数平均分子量Ｍｎが２８２の単量体である。
ＪＥＦＦＥＲＭＩＮＥ  Ｔ５０００（ハンツマン社、商品名）：数平均分子量が５，０００であり、主鎖がポリエーテル、末端官能基がアミノ基である重合体である。【００６５】
〔成分（ａ２）〕
ＭＭ１１０Ｃ（株式会社カネカ製、商品名）：式［１］で表される化合物のＲ１が水素原子、Ｒ２がアルキル基、数平均分子量Ｍｎが１２，０００であり、分子量分布Ｍｗ／Ｍｎ１．０から１．５であり、片末端がアクリロイル基である。
ＬＡ（大阪有機化学工業株式会社製、商品名）：ラウリルアクリレートであり、数平均分子量が２４０である。
エポゴーセーＰＴ（四日市合成株式会社製、商品名）：数平均分子量Ｍｎが２，１１４であり、主鎖がポリエーテル、末端官能基がエポキシ基である重合体である。【００６６】
（Ｂ）熱伝導性フィラー
ＢＸ０５３Ｔ（日本軽金属株式会社製、商品名）：チタネートカップリング剤で表面処理された水酸化アルミニウムフィラーである。【００６７】
（Ｃ）可塑剤
Ｗ−７０５（ＤＩＣ株式会社製、商品名）：トリメリット酸トリス（２−エチルヘキシル）であり、芳香族カルボン酸エステルである。沸点は４１４℃である。
ＤＩＮＰ（三菱ケミカル株式会社、商品名）：フタル酸ジイソニルであり、芳香族カルボン酸エステルである。沸点は４０３℃である。
ＣＲ−７３３Ｓ（大八化学株式会社、商品名）：芳香族縮合燐酸エステルである。【００６８】
（Ｄ）開始剤
ＩＲＧＡＣＵＲＥ１１７３（ＢＡＳＦ社製、商品名）：２−ヒドロキシ−２−メチル−１−フェニル−プロパン−１−オンであり、光重合開始剤である。
ＩＲＧＡＣＵＲＥ８１９（ＢＡＳＦ社製、商品名）：ビス（２，４，６−トリメチルベンゾイル）−フェニルフォスフィンオキサイドであり、光重合開始剤である。【００６９】
（Ｅ）酸化防止剤
ＩＲＧＡＣＵＲＥ１０１０（ＢＡＳＦ社製、商品名）：ペンタエリスリトールテトラキス［３−（３，５−ジ−ｔｅｒｔ−ブチル−４−ヒドロキシフェニル）プロピオネート］であり、ヒンダードフェノール系酸化防止剤である。【００７０】
（２）硬化物および熱伝導性シートの作製
ＩＲＧＡＣＵＲＥ１１７３およびＩＲＧＡＣＵＲＥ８１９を添加した場合、得られた熱伝導性樹脂組成物をバーコーターにてＰＥＴフィルム上に流し込み、硬化後の厚みが５ｍｍとなるようにスペーサーを設置し、さらにＰＥＴフィルムを挟み込み、両面がＰＥＴフィルムで挟まれ、酸素が遮断させた状態で、２００ｍＷ／ｃｍ２、３分間の紫外線照射を両面行い、硬化させて、硬度測定用の硬化物を得た。また、得られた熱伝導性樹脂組成物をバーコーターにてＰＥＴフィルム上に流し込み、硬化後の厚みが１ｍｍもしくは５ｍｍとなるようにスペーサーを設置し、さらにＰＥＴフィルムを挟み込み、両面がＰＥＴフィルムで挟まれ、酸素が遮断させた状態で、２００ｍＷ／ｃｍ２、２分間の紫外線照射を行い、硬化させて、熱伝導率測定用の熱伝導性シートを得た。【００７１】
エポゴーセーＰＴおよびＪＥＦＦＥＲＭＩＮＥ  Ｔ５０００を混合し、硬化させる場合は、ＩＲＧＡＣＵＲＥ１１７３およびＩＲＧＡＣＵＲＥ８１９を添加せず、１２０℃７２時間加熱し、上記と同様の厚みとなるように熱硬化を行った。【００７２】
（３）評価試験
（３−１）硬度
上記硬度測定用の硬化物について、Ａｓｋｅｒ  Ｃ硬度計（高分子計器株式会社製）を用いて、ＪＩＳ  Ｋ  ７３１２に準拠してＡｓｋｅｒ  Ｃ硬度を測定した。結果を表１に示す。また、硬度変化率は、（１５０℃２０００時間後の硬度−初期硬度）／初期硬度または、（８５℃８５％ＲＨ４００時間後の硬度−初期硬度）／初期硬度を意味する。【００７３】
（３−２）熱伝導率
上記熱伝導率測定用の熱伝導性シートから一辺の長さが２０ｍｍの正方形状のシートに切り出して、これを測定サンプルとした。得られた測定サンプルについて、レスカ社のＴＣＭ１００１にて定常法にて、ＪＩＳ  Ｈ７９０３、ＡＳＴＭ  Ｄ５４７０−１準拠し、熱伝導率〔Ｗ／（ｍ・Ｋ）〕を測定した。結果を表に示す。【００７４】
（３−３）金属腐食性
８５℃８５％ＲＨ２００時間加熱後の熱伝導シートの漏れ成分を鋼板試験片に接触させ、錆の発生有無を確認した。【００７５】
【表１】
2020008567.tif 000005
【００７６】
実施例１から実施例５では、良好な電気絶縁性を維持しながら、硬化物の低硬度化を達成することができた。また、熱伝導率は、１．０Ｗ／（ｍ・Ｋ）以上を達成できた。比較例１は、（Ｃ）可塑剤に耐湿性の低い縮合型芳香族燐酸エステルである可塑剤を混合したが、８５℃８５％ＲＨ４００時間曝露後の硬度変化が、実施例よりも大幅に上昇した。また、比較例１は、８５℃８５％ＲＨ２００時間曝露後、熱伝導シートからの漏れ成分を鋼板と接触させると実施例では確認されない赤錆が発生した。比較例２から比較例４は、成分（ａ１）および成分（ａ２）が単量体であるため、１５０℃２０００時間後の硬度変化が、アクリル重合体を用いている実施例と比較し、大幅に上昇した。比較例３では、（Ｃ）可塑剤の量を多く混合したにもかかわらず、Ａｓｋｅｒ  Ｃ硬度での測定限界１００を超える値となり、柔軟な熱伝導シートが得られなかった。比較例５では、主鎖構造にポリエーテルと末端官能基にエポキシ基を有する化合物、主鎖構造にポリエーテルと末端官能基にアミノ基を有する化合物を配合し、可塑剤を実施例１から実施例４と同様のＷ−７０５を加え、硬度が実施例４と同様になるように調整したが、可塑剤との相溶性が悪く、１５０℃２０００時間後の硬度変化が、アクリル重合体およびＷ−７０５を用いている実施例と比較し、大幅に上昇した。【００７７】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
樹脂成分（Ａ）と、熱伝導性フィラー（Ｂ）と、可塑剤（Ｃ）と、を含み、
前記樹脂成分（Ａ）は、重合性官能基を２個有し、下記式［１］：
【化１】
2020008567.tif 000007
（式［１］中、ｍは２以上の整数を表し、Ｒ１は水素原子またはメチル基を表し、Ｒ２はアルキル基を表す。）
で表される（メタ）アクリル系構造を有する（メタ）アクリル重合体（ａ１）を含み、
前記可塑剤（Ｃ）は芳香族カルボン酸エステルを含み、
前記芳香族カルボン酸エステルの沸点は３９０℃以上である、熱伝導性樹脂組成物。
【請求項２】
前記（メタ）アクリル重合体（ａ１）の数平均分子量Ｍｎが５，０００以上であり、分子量分布Ｍｗ／Ｍｎが１．０から２．０である、請求項１に記載の熱伝導性樹脂組成物。
【請求項３】
前記（メタ）アクリル重合体（ａ１）は重合性官能基を主鎖の両末端に有する、請求項１または請求項２に記載の熱伝導性樹脂組成物。
【請求項４】
重合性官能基を１個有し、前記式［１］で表される（メタ）アクリル系構造を有する（メタ）アクリル重合体（ａ２）をさらに含む、請求項１から請求項３のいずれかに記載の熱伝導性組成物。
【請求項５】
前記（メタ）アクリル重合体（ａ２）の数平均分子量Ｍｎが５，０００以上であり、分子量分布Ｍｗ／Ｍｎが１．０から２．０である、請求項４に記載の熱伝導性樹脂組成物。
【請求項６】
前記（メタ）アクリル重合体（ａ２）の含有量は、前記樹脂成分（Ａ）全量に対して９０質量％未満である、請求項４または請求項５に記載の熱伝導性樹脂組成物。
【請求項７】
前記重合性官能基が炭素−炭素二重結合である、請求項１から請求項６のいずれか１項に記載の熱伝導性樹脂組成物。
【請求項８】
前記熱伝導性フィラー（Ｂ）は、金属水酸化物フィラー、金属酸化物フィラー、金属窒化物フィラーおよびケイ素化合物フィラーからなる群より選択される１種以上のフィラーを含む、請求項１から請求項７のいずれか１項に記載の熱伝導性樹脂組成物。
【請求項９】
前記熱伝導性フィラー（Ｂ）は、チタネートカップリング剤で表面処理された金属水酸化物フィラーである、請求項１から請求項８のいずれか１項に記載の熱伝導性樹脂組成物。
【請求項１０】
前記熱伝導性フィラー（Ｂ）の含有量は、前記樹脂成分（Ａ）１００質量部に対して２３０質量部から６５０質量部である、請求項１から請求項９のいずれか１項に記載の熱伝導性樹脂組成物。
【請求項１１】
酸化防止剤をさらに含む、請求項１から請求項１０のいずれか１項に記載の熱伝導性樹脂組成物。
【請求項１２】
酸化防止剤の含有量は、樹脂成分（Ａ）１００質量部に対して０．０５質量部から５質量部である、請求項１１に記載の熱伝導性樹脂組成物。
【請求項１３】
請求項１から請求項１２のいずれか１項に記載の熱伝導性樹脂組成物の硬化物を含む、厚み０．１ｍｍ以上の熱伝導性シート。
【請求項１４】
請求項１から請求項１２のいずれか１項に記載の熱伝導性樹脂組成物をシート状に成形してシート状成形物を得る工程と、前記シート状成形物を硬化させる工程とを含む、熱伝導性シートの製造方法。
【手続補正２】
【補正対象書類名】明細書
【補正対象項目名】００４１
【補正方法】変更
【補正の内容】
【００４１】
可塑剤（Ｃ）としては、芳香族カルボン酸エステルであれば特に限定されないが、フタル酸系可塑剤（例えばフタル酸ジイソノニル、フタル酸ビス（２−エチルヘキシル）、フタル酸オクチル、フタル酸ビス（２−エチルヘキシル））、トリメリット酸系可塑剤（例えばトリメリット酸トリス（２−エチルヘキシル））等が好ましい。熱伝導性樹脂組成物は、腐食性の観点から、縮合型芳香族燐酸エステル等の燐酸系可塑剤を全く、またはほとんど含まないことが好ましい。熱伝導性樹脂組成物が燐酸系可塑剤を含む場合、熱伝導性樹脂組成物中の燐酸系可塑剤の含有量は、本発明の目的が達成されるのを阻害しない範囲内の量であり、例えば熱伝導性樹脂組成物全量に対して０．１質量％以下、好ましくは０．０１質量％以下、より好ましくは０．００１質量％以下である。
【手続補正３】
【補正対象書類名】明細書
【補正対象項目名】００６７
【補正方法】変更
【補正の内容】
【００６７】
（Ｃ）可塑剤
Ｗ−７０５（ＤＩＣ株式会社製、商品名）：トリメリット酸トリス（２−エチルヘキシル）であり、芳香族カルボン酸エステルである。沸点は４１４℃である。
ＤＩＮＰ（三菱ケミカル株式会社、商品名）：フタル酸ジイソノニルであり、芳香族カルボン酸エステルである。沸点は４０３℃である。
ＣＲ−７３３Ｓ（大八化学株式会社、商品名）：芳香族縮合燐酸エステルである。
【国際調査報告】
2020008567.tif 000008
2020008567.tif 000009
2020008567.tif 000010
2020008567.tif 000011